(57)【要約】【課題】歯科印象材における良好な印象精度、並びに歯科印象材用基材と硬化材との練和時及び歯科印象材の使用時における良好な取扱い性を与えることが可能な歯科印象材用基材、及びこれを含む歯科印象材を提供する。【解決手段】一態様において、水、アルギン酸塩、及びフィラーを含む歯科印象材用基材であって、該フィラーが、珪藻土と、シリカ粒子とを含み、歯科印象材用基材中の該珪藻土と該シリカ粒子との質量比率が４／１〜１／１である、歯科印象材用基材が提供される。別の態様において、該歯科印象材用基材と、硬化材とを含む歯科印象材が提供される。【選択図】なし【特許請求の範囲】
【請求項１】
水、アルギン酸塩、及びフィラーを含む歯科印象材用基材であって、
前記フィラーが、珪藻土と、シリカ粒子とを含み、
前記歯科印象材用基材中の前記珪藻土と前記シリカ粒子との質量比率が４／１〜１／１である、
歯科印象材用基材。
【請求項２】
レオメーターによる剪断応力測定において、剪断速度を１秒-1から１００秒-1に増大させたときの剪断応力の最大値が、剪断速度を１００秒-1超から１０００秒-1に増大させたときの剪断応力の最大値よりも大きい、請求項１に記載の歯科印象材用基材。
【請求項３】
レオメーターによる剪断応力測定において、剪断速度１０００秒-1における剪断応力から導出される粘度が０．３Ｐａ・ｓ〜１．４Ｐａ・ｓである、請求項１又は２に記載の歯科印象材用基材。
【請求項４】
前記歯科印象材用基材中の前記珪藻土と前記シリカ粒子との合計含有率が１５質量％〜３０質量％である、請求項１〜３のいずれか一項に記載の歯科印象材用基材。
【請求項５】
前記歯科印象材用基材の電子顕微鏡像から測定したときに、前記シリカ粒子の平均一次粒子径が１０ｎｍ〜１００ｎｍであり、前記珪藻土の平均粒子径が５μｍ〜３０μｍである、請求項１〜４のいずれか一項に記載の歯科印象材用基材。
【請求項６】
請求項１〜５のいずれか一項に記載の歯科印象材用基材と、硬化材とを含む、歯科印象材。
【発明の詳細な説明】
【技術分野】
【０００１】
本開示は、歯科印象材用基材、及びこれを含む歯科印象材に関する。
【背景技術】
【０００２】
従来、歯科印象材としては、ハイドロコロイド印象材（例えば寒天系又はアルギン酸塩系の印象材）が広く使用されている。例えばアルギン酸塩系印象材は、通常、アルギン酸塩を含むペースト状基材と、硬化剤を含むペースト状硬化材とをオートミキサーで練和することによって調製される。印象材には、適切な稠度を有すること、及び印象採取の所要時間（すなわち硬化時間）が適切な範囲に調整されていることが求められている。基材及び硬化材がペースト状であるものは、例えば粉末状のものと比べて操作性及び再現性がより良好である。
【０００３】
特許文献１は、アルギン酸塩，水，充填材を主成分とする主材ペーストと、硫酸カルシウム，液状成分を主成分とする硬化材ペーストとの２種類のペーストを混合して硬化させる歯科用アルギン酸塩印象材組成物において、主材ペースト中にカラーギナン，プルラン，ガードラン，キサンタンガム，ジェランガム，ペクチン，コンニャクグルコマンナン，キシログルカン，グァーガム，アラビアガム，ローカストビーンガムより選ばれる１種又は２種以上の多糖類が０．０１〜１５重量％，硬化材ペースト中にポリブテンが０．５〜５０重量％含有せしめられていることを特徴とする歯科用アルギン酸塩印象材組成物を記載する。
【０００４】
特許文献２は、（Ａ）アルギン酸またはその誘導体、（Ｂ）水、及び（Ｃ）非還元糖を含有することを特徴とするアルギン酸類含有水性組成物を記載する。
【０００５】
特許文献３は、アルギン酸塩と、ゲル化反応剤と、非還元糖と、を含み、かつ、上記アルギン酸塩１質量部に対して、上記非還元糖が１質量部〜２０質量部の範囲内で含まれることを特徴とする歯科用アルジネート印象材を記載する。
【０００６】
特許文献４は、（Ａ）硫酸カルシウム、（Ｂ）２０℃の水への溶解度が０．１〜１．５ｇ／Ｌである、イオン化傾向がカルシウムより小さい金属の塩、及び（Ｃ）アルギン酸一価塩、を含むことを特徴とする歯科用アルジネート印象材を記載する。
【先行技術文献】
【特許文献】
【０００７】
【特許文献１】特開２００２−０８７９２２号公報
【特許文献２】特開２０１１−２２５５０７号公報
【特許文献３】特開２０１２−１０６９３７号公報
【特許文献４】特開２０１４−１５６４３７号公報
【発明の概要】
【発明が解決しようとする課題】
【０００８】
歯科印象材用基材は、通常ある程度高い粘度を有するが、歯科印象材用基材に対して、製造時又は硬化材との練和時に高剪断速度の剪断力がかかると、高い応力が生じ取扱い性の観点で好ましくなかった。
【０００９】
本発明の一態様は、上記の課題を解決し、歯科印象材における良好な印象精度、並びに歯科印象材用基材と硬化材との練和時及び歯科印象材の使用時における良好な取扱い性、を与えることが可能な歯科印象材用基材、及びこれを含む歯科印象材の提供を目的とする。
【課題を解決するための手段】
【００１０】
本発明の一態様は、水、アルギン酸塩、及びフィラーを含む歯科印象材用基材であって、
該フィラーが、珪藻土と、シリカ粒子とを含み、
該歯科印象材用基材中の該珪藻土と該シリカ粒子との質量比率が４／１〜１／１である、歯科印象材用基材を提供する。
【００１１】
本発明の一態様は、本発明の一態様に係る歯科印象材用基材と、硬化材とを含む、歯科印象材を提供する。
【発明の効果】
【００１２】
本発明の一態様によれば、歯科印象材における良好な印象精度、並びに歯科印象材用基材と硬化材との練和時及び歯科印象材の使用時における良好な取扱い性、を与えることが可能な歯科印象材用基材、及びこれを含む歯科印象材が提供される。
【発明を実施するための形態】
【００１３】
以下、本発明の例示の態様について説明するが、本発明はこれらの態様に限定されるものではない。
【００１４】
＜歯科印象材用基材＞
本開示の一態様は、水、アルギン酸塩、及びフィラーを含む歯科印象材用基材（本開示で、「基材」ということもある。）を提供する。本開示の基材は、アルギン酸塩系歯科印象材の基材として使用される。本開示の基材において、フィラーは、珪藻土と、シリカ粒子とを含む。本開示の歯科印象材用基材は、その特定の配合組成、特に、珪藻土とシリカ粒子との組合せを含むことに起因して、低剪断速度下で大きい剪断応力を有することによって、歯科印象材の製造時（すなわち基材と硬化材との練和時）及び使用時（すなわち印象採取時）の良好な取扱い性を与える。また、高剪断速度下では小さい剪断応力を有することによって、基材の製造時及び基材と硬化材との練和時の良好な取り扱い性を与える。
【００１５】
本開示で、「珪藻土」とは、珪藻の殻の堆積及び化石化によって生じた土を示す。典型的な態様において、珪藻土は粒子である。珪藻土は、市販品であってもよい。市販品は、例えばEP Minerals LLC.、Imerys Filtration Inc.、中央シリカ株式会社等より供給されている。本開示の歯科印象材用基材は、珪藻土を含むことで、歯科印象材として要求される比較的低い永久歪みを有することで、良好な印象精度を与える。
【００１６】
好ましい態様において、歯科印象材用基材の電子顕微鏡像から測定したときの珪藻土の平均粒子径は、歯科印象材に低い永久歪みによる良好な印象精度を与える観点から、約５μｍ以上、又は約８μｍ以上、又は約１０μｍ以上であり、低剪断速度下での高い剪断応力又は粘度を比較的高く維持する観点から、約３０μｍ以下、又は約２５μｍ以下、又は約２０μｍ以下である。
【００１７】
珪藻土の上記平均粒子径は下記方法で測定される。すなわち、基材の３５０μｍ×２５０μｍの視野サイズでの電子顕微鏡（例えば走査型電子顕微鏡）像において任意に２０個の珪藻土粒子を選択する。珪藻土粒子を選択する際にはその全形が撮像されている粒子を選択することが好ましい。なお、珪藻土の粒子は珪藻を起源とすることに起因して通常独特の幾何学形状を有していることから、珪藻土以外の粒子とは容易に判別できる。珪藻土の粒子を視野上で任意に２０個選択してその長径（すなわち最大差渡し）を画像上で計測し、２０個の数平均値を珪藻土の平均粒子径とする。
【００１８】
好ましい態様において、レーザー回折式粒度分布測定装置で測定したときの珪藻土の累積分布５０％粒子径メジアン径は、歯科印象材に低い永久歪みによる良好な印象精度を与える観点から、約５μｍ以上、又は約８μｍ以上、又は約１０μｍ以上であり、低剪断速度下での高い剪断応力又は粘度を比較的高く維持する観点から、約３０μｍ以下、又は約２５μｍ以下、又は約２０μｍ以下であってよい。
【００１９】
好ましい態様において、珪藻土の嵩密度は、約０．０８〜約０．２９、又は約０．１〜約０．２７、又は約０．１２〜約０．２５であってよい。嵩密度は、ケーク嵩密度測定試験で測定される値である。
【００２０】
シリカ粒子としては、天然シリカ及び合成シリカ、結晶質シリカ及び非晶質シリカ、乾式法シリカ及び湿式法シリカのいずれも使用できる。好ましい態様において、シリカ粒子は、二次凝集粒子の分散性の観点から、沈降法シリカである。
【００２１】
好ましい態様においては、歯科印象材用基材の電子顕微鏡像から測定したときに、シリカ粒子の平均一次粒子径が、約１０ｎｍ〜約１００ｎｍである。このような粒子径を有するシリカ粒子は、通常凝集して、より大きい二次粒子径を有する。平均一次粒子径が上記範囲であることは、基材中のシリカ粒子が、剪断力がかかっていない状態では複数の粒子が凝集した二次粒子として存在する一方、剪断力がかかると粒子間の凝集が解かれて一次粒子の状態で基材中に分散するようになり、これによって、基材に擬塑性を付与して、剪断力下での基材の剪断応力又は粘度を大幅に下げることができる点で有利である。シリカ粒子の粒子径は、非剪断下と剪断下とでの基材の剪断応力又は粘度の差を大きくする観点からは小さい方が好ましく、この観点では、上記平均一次粒子径は、好ましくは約１００ｎｍ以下、又は約８０ｎｍ以下、又は約６０ｎｍ以下である。一方、非剪断下での基材の剪断応力又は粘度を比較的高く維持する観点で、上記平均一次粒子径は、好ましくは、約１０ｎｍ以上、又は約２０ｎｍ以上、又は約３０ｎｍ以上である。
【００２２】
シリカ粒子の上記平均一次粒子径は下記方法で測定される。すなわち、基材の１．５μｍ×１．２μｍの視野サイズでの電子顕微鏡（例えば走査型電子顕微鏡）像において任意に２０個のシリカ一次粒子を選択する。なお、シリカ粒子は基材中で通常は凝集して二次粒子を形成しているが、当該二次粒子を構成する個々の一次粒子の形態は電子顕微鏡像上で判別できる。電子顕微鏡像上で一次粒子としての輪郭が全周で明瞭に確認できる一次粒子を視野上で任意に２０個選択してその長径（すなわち最大差渡し）を画像上で計測し、２０個の数平均値をシリカ粒子の平均一次粒子径とする。
【００２３】
好ましい態様において、シリカ粒子のＢＥＴ比表面積は、約１０〜約１０００、又は約１００〜約８００、又は約３００〜約６００である。
【００２４】
シリカ粒子は、表面処理されたものであっても、表面処理されていないものであってもよい。例えば、表面処理されたシリカ粒子は、エポキシシラン、アクリルシラン、アミノシラン、ビニルシラン、フェニルシランであってよい。
【００２５】
歯科印象材用基材中の珪藻土とシリカ粒子との質量比率は、約４／１〜約１／１である。珪藻土の寄与によって歯科印象材の永久歪みを小さくする観点から、上記比率は、約１／１以上であり、好ましくは約１．２／１以上、又は約１．５／１以上である。また、シリカ粒子の寄与によって低剪断速度下で大きくかつ高剪断速度下で小さい剪断応力を得る観点から、上記比率は、約４／１以下であり、好ましくは約３／１以下、又は約２．５／１以下である。
【００２６】
好ましい態様において、歯科印象材用基材中の珪藻土の含有率は、珪藻土の配合による効果を良好に得る観点から、約８質量％以上、又は約１０質量％以上、又は約１２質量％以上であり、歯科印象材の永久歪みが小さくなり過ぎることを防止して良好な印象精度を得る観点から、約２５質量％以下、又は約２０質量％以下、又は約１７質量％以下である。
【００２７】
好ましい態様において、歯科印象材用基材中のシリカ粒子の含有率は、シリカ粒子の配合による効果を良好に得る観点から、約３質量％以上、又は約５質量％以上、又は約６質量％以上であり、歯科印象材の永久歪みが小さくなり過ぎることを防止して良好な印象精度を得る観点から、約２０質量％以下、又は約１５質量％以下、又は約１０質量％以下である。
【００２８】
好ましい態様において、歯科印象材用基材中の珪藻土とシリカ粒子との合計含有率は、歯科印象材の良好な機械強度及び比較的小さい永久歪みを得る観点から、約１５質量％以上、又は約１８質量％以上、又は約２０質量％以上であり、及び歯科印象材の永久歪みが小さくなり過ぎることを防止して良好な印象精度を得る観点から、約３０質量％以下、又は約２６質量％以下、又は約２４質量％以下である。
【００２９】
なお本開示の基材において、珪藻土及びシリカ粒子の量及び比率の値は、基材の製造時の珪藻土及びシリカ粒子の使用量（すなわち仕込み量）、又は基材中の珪藻土及びシリカ粒子の量の測定による値の少なくともいずれかにおいて満たされればよい。
【００３０】
本開示の歯科印象材用基材に含まれるフィラーは、実質的に珪藻土及びシリカ粒子からなるものでもよいし、更に、追加のフィラーとして、アルミナ等を含んでもよい。好ましい態様において、フィラーは、実質的に珪藻土及びシリカ粒子からなる。
【００３１】
本開示の歯科印象材用基材は、水及びアルギン酸塩を含む。アルギン酸塩はゲル化剤として機能する。アルギン酸塩としては、アルギン酸のカリウム塩及びナトリウム塩を例示できる。好ましい態様において、アルギン酸塩はアルギン酸カリウムである。
【００３２】
好ましい態様において、基材１００質量％中のアルギン酸塩の量は、約１〜約１０質量％である。当該量は、印象材に良好な物性を与える観点から、好ましくは、約１質量％以上、又は約２質量％以上、又は約３質量％以上であり、好ましくは、約１０質量％以下、約８質量％以下、又は約７質量％以下である。
【００３３】
水は、精製水、脱イオン水等であってよい。好ましい態様において、基材１００質量％中の水の量は、約５０〜約９０質量％である。当該量は、基材の粘度が高くなりすぎることを回避して基材と硬化材との練和及び印象材の適用（すなわち印象採取）を容易にする観点から、好ましくは、約５０質量％以上、又は約５５質量％以上、又は約６０質量％以上であり、基材の粘度が低くなりすぎることを回避して基材と硬化材との練和及び印象材の適用を容易にし、更に印象材の物性を良好にする観点から、好ましくは、約９０質量％以下、又は約８５質量％以下、又は約８０質量％以下である。
【００３４】
基材は、水、アルギン酸塩、及びフィラーに加え、追加成分を更に含んでもよい。追加成分としては、防腐剤、硬化遅延剤、香料、界面活性剤等が挙げられ、これらの１種以上を使用できる。
【００３５】
防腐剤としては、パラオキシ安息香酸メチル、パラオキシ安息香酸プロピル、等が挙げられる。好ましい態様において、基材１００質量％中の防腐剤の量は、約０．０１〜約１．０質量％である。
【００３６】
硬化遅延剤としては、アルカリ金属リン酸塩（例えば、リン酸三ナトリウム、リン酸三カリウム、ピロリン酸ナトリウム、トリポリリン酸ナトリウム等）、アルカリ金属シュウ酸塩（例えばシュウ酸ナトリウム、シュウ酸カリウム等）、アルカリ金属炭酸塩（例えば炭酸ナトリウム、炭酸カリウム等）等が挙げられる。中でも、ピロリン酸ナトリウム十水塩は、取り扱い容易性の観点から好ましい。好ましい態様において、基材１００質量％中の硬化遅延剤の量は、約０．１〜約５質量％である。当該量は、印象材の速すぎる硬化を回避して印象採取時の操作時間を良好に確保する観点から、好ましくは、約０．１質量％以上、又は約０．３質量％以上、又は約０．４質量％以上であり、印象材の良好な硬化の観点から、好ましくは、約５質量％以下、又は約２質量％以下、又は約１質量％以下である。
【００３７】
香料としては、ペパーミントフレーバー、アップルフレーバー等が挙げられる。好ましい態様において、基材１００質量％中の香料の量は、約０．０１〜約１．０質量％である。
【００３８】
界面活性剤としては、陰イオン界面活性剤（例えばアルキルスルホン酸塩、アルキルベンゼンスルホン酸塩、アルキルエーテルカルボン酸塩等）、陽イオン界面活性剤（例えばアルキルアミン塩、四級アンモニウム塩等）、両性界面活性剤（例えばアミノカルボン酸塩等）、及び非イオン界面活性剤（例えばポリオキシエチレンアルキルエーテル、ポリオキシエチレンアルキルフェニルエーテル、ポリオキシエチレン−ポリオキシプロピレンブロックポリマー、ポリオキシエチレングリセリン脂肪酸エステル、ポリオキシグリセリン脂肪酸エステル、ソルビタン脂肪酸エステル、ショ糖エステル、ポリオキシジエチレンアルキルアミン、ポリシロキサン類とポリオキシエチレン類とのブロックポリマー等）が挙げられる。好ましい態様において、基材１００質量％中の界面活性剤の量は、約０．１〜約５質量％である。当該量は、基材中の疎水性成分と親水性成分との分離を回避して良好な保存安定性を得る観点から、好ましくは、約０．１質量％以上、又は約０．２質量％以上、又は約０．３質量％以上であり、基材の他の成分の含有率を良好に確保する観点から、好ましくは、約５質量％以下、又は約２質量％以下、又は約１質量％以下である。
【００３９】
好ましい態様において、基材は、
水：約６５質量％〜約８０質量％、
アルギン酸塩：約４質量％〜約５質量％、及び
フィラー：約１５質量％〜約３０質量％、並びに、
任意成分として
防腐剤：約０質量％〜約１質量％、
硬化遅延剤：約０質量％〜約１質量％、
香料：約０質量％〜約０．１質量％、及び
界面活性剤：約０質量％〜約１質量％、
の１種以上を含む。
【００４０】
好ましい態様においては、剪断速度を１秒-1から１００秒-1に増大させたときの基材の剪断応力の最大値が、剪断速度を１００秒-1超から１０００秒-1に増大させたときの基材の剪断応力の最大値よりも大きい。このような基材は、低剪断速度下での大きい剪断応力と、高剪断速度下での小さい剪断応力とを併せ持つことから、良好な取扱い性と良好な品位との両立の観点で有利である。
【００４１】
好ましい態様において、剪断速度を１秒-1から１００秒-1に増大させたときの上記最大値は、良好な取扱い性の観点から、約２００Ｐａ・ｓ以上、又は約３００Ｐａ以上、又は約４００Ｐａ以上である。一方、低剪断速度下での剪断応力が高過ぎる場合にも基材及び歯科印象材の取扱い性が低下する傾向があるという観点から、剪断速度を１秒-1から１００秒-1に増大させたときの上記最大値は、好ましくは、約４０００Ｐａ以下、又は約３０００Ｐａ以下、又は約２０００Ｐａ以下である。
【００４２】
好ましい態様において、剪断速度を１００秒-1超から１０００秒-1に増大させたときの上記最大値は、気泡が少なく品位に優れる歯科印象材用基材及び歯科印象材を得る観点から、小さい程好ましい。好ましい態様において、剪断速度を１秒-1から１００秒-1に増大させたときの剪断応力の最大値よりも小さいという条件で、剪断速度を１００秒-1超から１０００秒-1に増大させたときの剪断応力の最大値は、約１５００Ｐａ以下、又は約１２５０Ｐａ以下、又は約１０００Ｐａ以下である。
【００４３】
好ましい態様においては、レオメーターによる剪断応力測定において、剪断速度１０００秒-1における剪断応力から導出される粘度は、品位に優れる基材及び歯科印象材を得る観点から、約１．５Ｐａ・ｓ以下、又は約１．２５Ｐａ・ｓ以下、又は約１．０Ｐａ・ｓ以下である。
【００４４】
なお上記剪断応力及び粘度は、レオメータを用いて測定温度２５℃、Ｄｅｌａｙ  ｔｉｍｅ  ５秒、積分５秒、４／４０のコーンプレートで剪断速度を０から１５００に設定することで得られる値である。
【００４５】
＜歯科印象材＞
本開示の一態様は、上述したような本開示の一態様に係る基材と、硬化材とを含む、歯科印象材を提供する。硬化材としては、アルギン酸塩系歯科印象材の硬化材として従来公知の種々の組成物を用いることができる。典型的な態様において、硬化材は、溶剤及びゲル化剤を含む。硬化材は、硬化遅延剤、界面活性剤、表面改質剤、着色剤、フィラー等を更に含んでよい。
【００４６】
溶剤としては、炭化水素、アルコール、フェノール類、脂肪酸又はそのエステル、疎水性重合体、ポリエーテル等が挙げられる。
【００４７】
炭化水素としては、ヘキサン、ヘプタン、オクタン、ノナン、デカン、ウンデカン、ドデカン、トリデカン、テトラデカン、ペンタデカン、ケロシン、２，７−ジメチルオクタン、１−オクテン等の脂肪族鎖状炭化水素；及びシクロヘプタン、シクロノナン等の脂環式炭化水素が挙げられる。炭化水素は、流動パラフィン等の炭化水素混合物であることができる。
【００４８】
アルコールとしては、１−ヘキサノール、１−オクタノール等の飽和脂肪族アルコール；シトロネロール、オレイルアルコール等の不飽和脂肪族アルコール；及びベンジルアルコール等の芳香族アルコール；が挙げられる。フェノール類としては、クレゾール等が挙げられる。
【００４９】
脂肪酸又はそのエステルとしては、ヘキサン酸、オクタン酸等の飽和脂肪酸；オレイン酸、リノール酸等の不飽和脂肪酸；及びオクタン酸エチル、フタル酸ジブチル、オレイン酸グリセリド等の脂肪酸エステルが挙げられる。
【００５０】
疎水性重合体としては、ポリシロキサンが挙げられる。
【００５１】
中でも、流動パラフィンは、良好な疎水性、入手及び取扱いの容易性、生体に対する安全性等の観点から好ましい。
【００５２】
ポリエーテルとしては、直鎖又は分岐のポリエーテルが挙げられ、好ましくはポリアルキレングリコールである。ポリアルキレングリコールとしては、ポリエチレングリコール、ポリプロピレングリコール等が挙げられ、中でも、ポリエチレングリコールは親水性に優れる点で好ましい。
【００５３】
好ましい態様において、硬化材１００質量％中の溶剤の量は、約１０質量％〜約５０質量％である。当該量は、基材と硬化材との練和を容易にする観点から、好ましくは、約１０質量％以上、又は約１３質量％以上、約１５質量％以上、約１８質量％以上、約２０質量％以上、約２３質量％以上、約２６質量％以上、又は約３０質量％以上であり、硬化材の良好な保存安定性を得る観点、及び硬化材の他の成分の含有率を良好に確保する観点から、好ましくは、約５０質量％以下、又は約４７質量％以下、約４３質量％以下、又は約４０質量％以下、又は約３７質量％以下である。
【００５４】
ゲル化剤としては、一般的には２価以上の金属化合物が利用できる。具体的には、カルシウム硫酸塩（例えば硫酸カルシウム半水塩、硫酸カルシウム無水塩、硫酸カルシウム二水塩等）、マグネシウム硫酸塩等が挙げられる。中でも、硫酸カルシウム半水塩は良好な硬化性を得る点で好ましい。
【００５５】
好ましい態様において、硬化材１００質量％中のゲル化剤の量は、約２０〜約７０質量％である。当該量は、良好な硬化性を得る観点から、好ましくは、約２０質量％以上、又は約３０質量％以上、又は約４０質量％以上、又は約４５質量％以上であり、歯科印象材の良好な物性を得る観点から、好ましくは、約７０質量％以下、又は約６０質量％以下、又は約５５質量％以下、又は約５０質量％以下である。
【００５６】
硬化材に使用できる硬化遅延剤及び界面活性剤としては、基材について前述したのと同様の化合物が挙げられる。
【００５７】
好ましい態様において、硬化材１００質量％中の硬化遅延剤の量は、約０．１〜約１０質量％である。当該量は、印象材の速すぎる硬化を回避して印象採取時の操作時間を良好に確保する観点から、好ましくは、約０．１質量％以上、又は約０．５質量％以上、又は約０．８質量％以上であり、歯科印象材の良好な硬化の観点から、好ましくは、約１０質量％以下、又は約８質量％以下、又は約５質量％以下である。
【００５８】
好ましい態様において、硬化材１００質量％中の界面活性剤の量は、約０．１〜約１０質量％である。当該量は、硬化材中の疎水性成分と親水性成分との分離を回避して良好な保存安定性を得る観点から、好ましくは、約０．１質量％以上、又は約０．５質量％以上、又は約０．８質量％以上であり、硬化材の他の成分の含有率を良好に確保する観点から、好ましくは、約１０質量％以下、又は約８質量％以下、又は約５質量％以下である。
【００５９】
表面改質剤は、印象材の表面をより平滑にして印象精度を良好にする作用を有する。表面改質剤としては、チタンフッ化カリウム、ケイフッ化カリウム等の無機フッ化化合物、酸化マグネシウム、酸化亜鉛等の金属酸化物等が挙げられる。中でも、チタンフッ化カリウムは、印象精度を高める観点から好ましい。好ましい態様において、硬化材１００質量％中の表面改質剤の量は、良好な印象精度を得る観点から、約０．５〜約３０質量％、又は約１〜約２７質量％、約５〜約２４質量％、又は約９〜約１８質量％である。
【００６０】
着色剤としては、赤色２２６号、赤色３号、青色１号、緑色３号等が挙げられる。好ましい態様において、硬化材１００質量％中の着色剤の量は、約０．０１〜約１．０質量％である。
【００６１】
フィラーとしては、珪藻土、シリカ、アルミナ等が挙げられる。好ましい態様において、硬化材１００質量％中のフィラーの量は、約１〜約４０質量％である。当該量は、硬化材の粘度を高くする観点及び印象材の物性を良好にする観点から、好ましくは、約２質量％以上、又は約５質量％以上であり、硬化材の他の成分の含有率を良好に確保する観点から、好ましくは、約２０質量％以下、又は約８質量％以下である。
【００６２】
＜歯科印象材用基材、硬化材及び歯科印象材の製造＞
歯科印象材用基材及び硬化材は、それぞれ、例えば配合成分を公知の撹拌混合器で混合する方法で製造できる。撹拌混合器としては、ボールミル、リボンミキサー、コニーダー、インターナルミキサー、スクリューニーダー、ヘンシェルミキサー、万能ミキサー、レーディゲミキサー、バタフライミキサー等を使用できる。本開示の歯科印象材は、上記のようにして製造された基材と、硬化材との組合せとして提供されることができる。典型的な態様において、基材及び硬化材は、それぞれパッケージ内に封入された状態で提供され、これらのパッケージを公知の自動練和器に装着して、基材と硬化材とを所定比率で自動練和することにより、印象材ペーストが提供される。
【００６３】
好ましい態様において、歯科印象材の永久歪みは、精密な印象採取を可能にする観点から、約５．０％以下、又は約４．５％以下、又は約４．０％以下である。
【００６４】
本開示の永久歪み及び弾性歪みは、ＪＩＳ  Ｔ６５０５に準拠して測定される値である。
【実施例】
【００６５】
以下、本発明の例示の態様について実施例を挙げて更に説明するが、本発明はこれらの実施例に限定されるものではない。
【００６６】
＜硬化材ペースト及び基材ペーストの調製＞
表１に示す配合成分(硬化材について）及び表２に示す配合成分（基材について）のそれぞれを、常法で室温にて混合し、硬化材ペースト及び基材ペーストを得た。
【００６７】
＜評価＞
（１）珪藻土及びシリカ粒子の粒子径
走査型電子顕微鏡（（株）日立ハイテクノロジーズ社製「Ｓ４８００」）を用い、加速電圧３．０ｋＶ、観察倍率４０００倍にて、基材の３５０μｍ×２５０μｍの視野サイズ及び、観察倍率８００００倍にて、１．５μｍ×１．２μｍの視野サイズの電子顕微鏡像を得た。顕微鏡像全体から任意に、上記の観察倍率４０００倍の電子顕微鏡像から珪藻土粒子２０個、及び上記の観察倍率８００００倍の電子顕微鏡像からシリカ一次粒子２０個をそれぞれ選択した。なおシリカ粒子は基材中で凝集して二次粒子を形成していたが、輪郭が全周で明瞭に確認できる一次粒子を２０個選択した。珪藻土及びシリカ粒子のそれぞれについて、２０個の長径を画像上で計測した。２０個の平均値をそれぞれ、珪藻土の平均粒子径、及びシリカ粒子の平均一次粒子径とした。結果を表２に示す。
【００６８】
（２）歯科印象材の永久歪み
上記で得た硬化材ペーストと、上記で得た実施例及び比較例に係る基材ペーストの各々とを常法にて室温で練和して歯科印象材を調製した。
【００６９】
得られた歯科印象材の永久歪みを、ＪＩＳ  Ｔ６５０５に準拠して測定した。結果を表２に示す。
【００７０】
（３）基材ペーストの剪断応力及び粘度
表２に示す配合の実施例及び比較例に係る基材ペーストの剪断応力及び粘度を、レオメーター（マルバーン社製  Ｇｅｍｉｎｉ  １５０／２００）を用いて測定した。測定剪断速度範囲は１秒-1〜１５００秒-1である。結果を表２に示す。
【００７１】
【表１】
2018150253.tif 000002
【００７２】
【表２】
2018150253.tif 000003
【００７３】
表２に示すように、珪藻土／シリカ粒子の比率が４／１〜１／１の範囲である各実施例においては、当該比率が上記の範囲外である各比較例と比べて、低剪断速度である剪断速度１秒-1〜１００秒-1での剪断応力の最大値は大きくかつ高剪断速度である剪断速度１００秒-1超〜１０００秒-1での剪断応力の最大値は小さかった。また各実施例では歯科印象材の永久歪みが５％以下と比較的小さい良好な値を示した。また、各実施例では配合成分の混合によって得られた基材ペーストには目視で気泡が存在していないことを確認できた。シリカ粒子を用いていない比較例１、３及び４では、高剪断速度で大きい剪断応力を示した。一方珪藻土を用いていない比較例２では大きい永久歪みを示した。
【産業上の利用可能性】
【００７４】
本開示の歯科印象用基材は、アルギン酸塩系の歯科印象材に好適に適用される。